"a有機顔料を、約50~約200°Cの温度下に、1有機顔料に対して少なくとも約01重量の式[式中、R1はC8~C30脂肪族基または主鎖中の少なくとも1つの炭素原子が-O-、-S-、-CONH-、-NHCO-、-CH=CH-、随時置換されたC5~C7シクロアルキレン、随時置換されたフェニレン、または-OSiC1~C4アルキル2-で置き換えられた改変C8~C30脂肪族基であり、R2は水素、C1~C6アルキルまたはC1~C6ヒドロキシアルキルであり、R3は水素、C1~C6アルキルまたはC1~C6ヒドロキシアルキルであり、或いはR2及びR3は一緒になってC4~C7アルキレンであり、そしてXは直接結合であり、或いはX及びR2はN-オキシド窒素原子と一緒になって5~7員複素環を表し且つR3は水素、C1~C6アルキルまたはC1~C6ヒドロキシアルキル、またはN-オキシド窒素原子及びXの隣る原子間の二重結合を表し、或いはX、R2、及びR3はN-オキシド窒素原子と一緒になって橋頭窒素原子を有する2環式複素環を表す]を有する1つまたはそれ以上の表面活性剤、2有機顔料の重量部当たり約1~約100重量部の、有機顔料が実質的に不溶の液体、そして3随時上記表面活性剤の重量に基づいて約0.1~20重量の、長鎖脂肪酸および対応するアミド、エステルおよび塩;樹脂酸;C12~C18パラフィンジスルホン酸;スルホン化ジカルボン酸および対応するエステルおよびアミド;アルキルホスフェートおよびホスホネート;ラウリルアミン;ステアリルアミン;ポリアミン;第4級アンモニウム化合物;アルキルフェノール;アルコールおよびジオール;アルコキシル化脂肪酸およびアミド;アルコキシル化アルコール;アルコキシル化アルキルフェノール;グリコールエステル;ワックス;並びに可塑剤よりなる群から選ばれる少なくとも1つの添加剤、で調整して、調整した有機顔料の液体中懸濁液を生成させ、b随時調整した有機顔料を表面処理し、そしてc調整した顔料を集める、ことを含んでなる顔料組成物の製造法。請求項1の方法で製造した顔料組成物。請求項1の方法で製造した顔料組成物を顔料として含む顔料で着色した高分子物質。請求項1の方法で製造した顔料組成物を顔料として含む顔料で着色したコーティング組成物。請求項1の方法で製造した顔料組成物を顔料として含む顔料で着色した印刷インキ。R2及びR3が一緒になってC4~C7アルキレンを表すことにより複素環を形成する請求項1の方法。有機顔料がペリレン、キナクリドン、イソインドリン、フタロシアニン、ジオキサジン、14-ジケトピロロピロール、アンスラピリミジン、アンサンスロン、フラバンスロン、インダンスロン、ペリノン、ピランスロン、チオインジゴ、44′-ジアミノ-1,1′-ジアンスラキノニル、またはこれらの置換誘導体である請求項1の方法。ポリ塩化ビニルPVCへの顔料分散性を、次の方法による熱及び冷ミル処理した色の発現により評価した。各試験試料に対しては、軟質PVC48.95g及び50二酸化チタンペースト1.0gの混合物を、ニップの厚さ25ミル約0.6mmの熱い155°C2ロールミルに加え、均一になるまで流動させた。試験顔料または対照顔料0.050gを、約10秒間に渡って、ニップ中へ散布し、ついで流動させた材料を切断し、5分間ミル上でロール処理した。ついで顔料で着色したシートをミルから取り出し、きれいな平らな表面上に置いて冷却した。得られたシートから切断し且つ室温まで冷却した小片を、熱ミル処理試料として評価に使用した。依然暖かい同一の試料から切断した試料を、ニップの厚さ21ミル約0.5mmの冷たい24°C2ロールミル上に置き、ついで折り畳み、ミルを7回通過させた。この冷ロール処理したシートを、滑らかになるまで再び熱ミル中で流動させた。得られたシートから切断した試料を、冷ミル処理した試料として評価に使用した。対応する熱ミル処理した及び冷ミル処理した試料の反射率を、データカラーDatacolorCS-5分光計で決定し、クベルカKubelka-ムンクMunk方程式によりK/S値に変換した。分散性は各熱ミル処理した試料のK/S値を、100分散及び最大K/S値に達したと推定される冷ミル処理した試料のK/S値を比較することによって計算した。一般に分散性は、80~100の値で優秀、60~80以下で良好、40~60以下で適度、20~40以下で貧弱、そして20以下で非常に貧弱と評価した。実施例1~3ジメチルペリレン顔料の処理実施例1及び2は、本発明による粗ジメチルペリレンジイミドのプレスケーキ顔料レッド179の調整を記述する。対照例3は、実施例1に使用したものと同一の一般的方法にしたがったが、アミンオキシド表面活性剤を使用しないで行った。実施例1粗N,N-ジメチルペリレンジイミドのプレスケーキ114.9g、100顔料23.9gに相当を、メタノール124.9g、水197.6g、50水酸化ナトリウム2.9g、及び30活性N-ラウリル-N,N-ジメチルアミンオキシド9.7gの混合物中にスラリーとした。得られたスラリーを、実験室パール反応器中で4時間135°Cに加熱し、ついで45°Cに冷却し、そして水で700mlまで希釈した。ジオクチルスルホコハク酸ナトリウム0.08g及び脂肪族ナフサ0.8gを含む水性乳化液を添加し、スラリーを3時間45°Cに保った。ついで固体成分を濾過により集め、洗浄し、乾燥し、粉砕したが、PVCへの優秀な分散性を有する粉末となった。試験結果を表1に示す。実施例2N-ラウリル-N,N-ジメチルアミンオキシドの代わりに51.9活性N,N-ビス2-ヒドロキシエチル-N-C12~C15アルコキシプロピルアミンオキシド5.6gを用いる以外、実施例1と同一の方法で顔料を製造した。得られた顔料はPVCへの優秀な分散性を有した。試験結果を表1に示す。実施例3対照例粗N,N-ジメチルペリレンジイミド86.1g、100純度顔料26.0gに相当を、メタノール296.1g、水15.2g、及び50水酸化ナトリウム2.6gの混合物中にスラリーとした。得られたスラリーを、4時間120°Cに加熱し、ついでに冷却し、水で700mlまで希釈した。ジオクチルスルホコハク酸ナトリウム0.8g及び脂肪族ナフサ13.0gを含む水性乳化液を添加し、スラリーを3時間45°Cに保った。ついで固体成分を濾過により集め、洗浄し、乾燥し、粉砕したが、PVCへの貧弱な分散性を有する粉末となった。試験結果を表1に示す。実施例1~3は、本発明によるアミンオキシドの存在下に調整したペリレン顔料実施例1及び2が、未処理の顔料即ち対照実施例3より高度に分散しうる顔料を与えるということを示す。実施例4~5ジメチルキナクリドン顔料の処理実施例4は、本発明による粗ジメチルキナクリドンのプレスケーキ顔料レッド122の調整を記述する。対照例5は、実施例4に使用したものと同一の一般的方法にしたがったが、アミンオキシド表面活性剤を使用しないで行った。実施例4粗2,9-ジメチルキナクリドンの濾過ケーキ121.1g、乾燥重量の29.3gに相当を、メタノール208.2g、水1127.1g、50水酸化ナトリウム2.9g、及び51.2活性N,N-ビス2-ヒドロキシエチル-N-イソデシロキシプロピルアミンオキシド5.7gの混合物中にスラリーとした。得られたスラリーを、実験室パール反応器中で4時間125°Cに加熱し、ついで45°Cに冷却した。ジオクチルスルホコハク酸ナトリウム1.0g及び脂肪族ナフサ14.7gを含む水性乳化液を添加し、スラリーを3時間45°Cに保った。ついで固体成分を濾過により集め、洗浄し、乾燥し、粉砕したが、PVCへの優秀な分散性を有する粉末となった。試験結果を表2に示す。実施例5対照例粗2,9-ジメチルキナクリドンの濾過ケーキ163.7g、29.3gの乾燥重量に相当を、メタノール209.6g、水73.8g、及び50水酸化ナトリウム2.9gの混合物中にスラリーとした。得られたスラリーを、4時間125°Cに加熱し、ついでに冷却した。ジオクチルスルホコハク酸ナトリウム1.0g及び脂肪族ナフサ14.7gを含む水性乳化液を添加し、スラリーを3時間45°Cに保った。ついで固体成分を濾過により集め、洗浄し、乾燥し、粉砕したが、PVCへの貧弱な分散性を有する粉末となった。試験結果を表1に示す。実施例4及び5は、本発明によるアミンオキシドの存在下に調整したキナクリドン顔料が、未処理の顔料より高度に分散しうる顔料を与えるということを示す。実施例6~8イソインドリン顔料の処理実施例6及び7は、本発明による粗顔料イエロー139イソインドリン顔料の調整を記述する。実施例7は、調整中にジオクチルスルホコハク酸ナトリウム及び脂肪族ナフサも含有させた。対照例8は、実施例6に使用したものと同一の一般的方法にしたがったが、アミンオキシド表面活性剤を省略して行った。実施例6粗顔料イエロー139のプレスケーキ71.6g、100顔料15gに相当を、水300gにスラリーとした。混合物が均一になったとき、N-ラウリル-N,N-ジメチルアミンオキシド2.5gを添加し、pHを4.5に調節した。この混合物を、実験室パ-ル反応器中で3時間110°Cに加熱し、ついで室温まで冷却した。ジオクチルスルホコハク酸ナトリウム0.4g及び脂肪族ナフサ14.7gを含む水性乳化液を添加し、スラリーを3時間45°Cに保った。ついで固体成分を濾過により集め、水で洗浄した。湿ったプレスケーキを夜通し60°Cの炉で乾燥して、PVCへの良好な分散性を有して柔らかいきめを示す緑がかった黄色の顔料15.0gを得た。試験結果を表3に示す。実施例7対照例N-ラウリル-N,N-ジメチルアミンオキシドを省略する以外、実施例6と同一の方法で対照顔料を製造した。得られた顔料はPVCへの非常に貧弱な分散性を示した。試験結果を表3に示す。実施例8対照例N-ラウリル-N,N-ジメチルアミンオキシド並びにジオクチルスルホコハク酸ナトリウム及び脂肪族ナフサを省略する以外、実施例6と同一の方法で対照顔料を製造した。得られた顔料はPVCへの非常に貧弱な分散性を示した。試験結果を表3に示す。実施例6~8は、本発明によるアミンオキシドの存在下に調整したイソインドリン顔料が、未処理の顔料より高度に分散しうる顔料を与えるということを示す。"